(57)【要約】グラフトコポリマーの熱安定性は、（１）（ａ）α−炭素原子に１〜３個の炭素原子のアルキル基が置換したアクリル酸のエステル及び（ｂ）（ｉ）α−炭素原子に１〜３個の炭素原子のアルキル基が置換したアクリル酸のエステルと（ｉｉ）非置換アクリル酸のエステル又はα−炭素原子に１〜３個の炭素原子のアルキル基が置換したアクリル酸との組合せ、から成る群から選ばれるモノマーをグラフト重合したプロピレンポリマー材料の幹を含むグラフトコポリマーと、（２）約１質量％〜約２５質量％のフッ素化オレフィンポリマーとをブレンドする事によって改善できる（但し、重合したモノマー対フッ素化オレフィンポリマーの比は約２５：１〜約０．５：１である）。【特許請求の範囲】
【請求項１】
（１）（ａ）α−炭素原子に１〜３個の炭素原子のアルキル基が置換したアクリル酸のエステル及び（ｂ）（ｉ）α−炭素原子に１〜３個の炭素原子のアルキル基が置換したアクリル酸のエステルと（ｉｉ）非置換アクリル酸のエステル又はα−炭素原子に１〜３個の炭素原子のアルキル基が置換したアクリル酸との組合せ、から成る群から選ばれるモノマーをグラフト重合したプロピレンポリマー材料の幹を含むグラフトコポリマーと、（２）約１質量％〜約２５質量％のフッ素化オレフィンポリマーとを含む組成物であって、重合したモノマー対フッ素化オレフィンポリマーの比が約２５：１〜約０．５：１である事を特徴とする組成物。
【請求項２】
ポリプロピレンポリマー材料が、
（１）８０よりも大きいアイソタクチック指数を有するプロピレンのホモポリマー、
（２）プロピレンと、エチレン及び４〜１０個の炭素原子のα−オレフィンから成る群から選ばれるオレフィンとのコポリマー（但し、オレフィンがエチレンである時は、最大の重合エチレン含有量は約１０質量％であり、オレフィンが４〜１０個の炭素原子のα−オレフィンである時は、最大の重合α−オレフィン含有量は約２０質量％である）であって、８５よりも大きいアイソタクチック指数を有するコポリマー、
（３）プロピレンと、エチレン及び４〜８個の炭素原子のα−オレフィンから成る群から選ばれる二種類のオレフィンとのターポリマー（但し、最大の重合４〜８個の炭素原子のα−オレフィン含有量は２０質量％であり、エチレンがオレフィンの一種である時は、最大の重合エチレン含有量は５質量％である）であって、８５よりも大きいアイソタクチック指数を有するターポリマー、
（４）（ａ）約１０質量％〜約６０質量％の、８０よりも大きいアイソタクチック指数を有するプロピレンホモポリマー又は（ｉ）プロピレンとエチレン、（ｉｉ）プロピレン、エチレン及び４〜８個の炭素原子のα−オレフィン、及び（ｉｉｉ）プロピレンと４〜８個の炭素原子のα−オレフィンから成る群から選ばれるモノマーのコポリマーであって、８５質量％よりも多い重合プロピレン含有量と８５よりも大きいアイソタクチック指数を有するコポリマー、
（ｂ）約５質量％〜約２５質量％の、エチレンと、プロピレン又は４〜８個の炭素原子のα−オレフィンとのコポリマーであって、周囲温度でキシレンに不溶のコポリマー、及び
（ｃ）約３０質量％〜約７０質量の、（ｉ）エチレンとプロピレン（ｉｉ）エチレン、プロピレン及び４〜８個の炭素原子のα−オレフィン、及び（ｉｉｉ）エチレンと４〜８個の炭素原子のα−オレフィンから成る群から選ばれるモノマーの弾性コポリマーであって、任意に、約０．５質量％〜約１０質量％の重合ジエンと７０質量％未満の重合エチレンとを含み、周囲温度でキシレンに可溶であり、１３５℃でデカヒドロナフタレン中で測定された極限粘度が約１．５〜約４．０ｄｌ／ｇである弾性コポリマーを含むオレフィンポリマー組成物であって、（ｂ）と（ｃ）の量が、全オレフィンポリマー組成物当たり約５０質量％〜約９０質量％であり、（ｂ）／（ｃ）の質量比が０．４未満であり、少なくとも二段階での重合によって調製され、１５０ＭＰａ未満の曲げ弾性率を有するオレフィンポリマー組成物、及び
（５）（ａ）約１０質量％〜６０質量％の、８０よりも大きいアイソタクチック指数を有するプロピレンホモポリマー、又は、（ｉ）エチレンとプロピレン、（ｉｉ）エチレン、プロピレン及び４〜８個の炭素原子のα−オレフィン、及び（ｉｉｉ）エチレンと４〜８個の炭素原子のα−オレフィンから成る群から選ばれるモノマーのコポリマーであって、８５質量％よりも多い重合プロピレン含有量と８５よりも大きいアイソタクチック指数を有するコポリマー、
（ｂ）約２０質量％〜約６０質量％の、（ｉ）エチレンとプロピレン、（ｉｉ）エチレン、プロピレン及び４〜８個の炭素原子のα−オレフィン、及び（ｉｉｉ）エチレンと４〜８個の炭素原子のα−オレフィンから成る群から選ばれるモノマーの無定形コポリマーであって、任意に、約０．５質量％〜約１０質量％の重合ジエンと７０質量％未満の重合エチレンとを含み、周囲温度でキシレンに可溶である無定形コポリマー、及び
（ｃ）約３質量％〜約４０質量の、エチレンと、プロピレン又は４〜８個の炭素原子のα−オレフィンとのコポリマーであって、周囲温度でキシレンに不溶のコポリマーとを含む熱可塑性オレフィンであって、１５０ＭＰａより大きく１２００ＭＰａ未満の曲げ弾性率を有する熱可塑性オレフィン、
から成る群から選ばれる、請求項１に記載の組成物。
【請求項３】
プロピレンポリマー材料がプロピレンホモポリマーである、請求項２に記載の組成物。
【請求項４】
モノマーがメチルメタクリレートとメチルアクリレートとの組合せである、請求項１に記載の組成物。
【請求項５】
更に、（３）組成物の全質量当たり約３質量％〜約２５質量％の、（ａ）オレフィンコポリマーゴム、（ｂ）モノアルケニル芳香族炭化水素−共役ジエンブロックコポリマー及び（ｃ）コアーシェルゴムから成る群から選ばれる少なくとも一種のゴム成分を含み、（１）＋（２）＋（３）＝１００質量％である、請求項１に記載の組成物。
【請求項６】
更に、（４）組成物の全質量当たり約１０質量％〜約６０質量％の、広い分子量分布のプロピレンポリマー材料を含み、（１）＋（２）＋（４）＝１００質量％である、請求項１に記載の組成物。
【請求項７】
更に、（４）組成物の全質量当たり約１０質量％〜約６０質量％の、広い分子量分布のプロピレンポリマー材料を含み、（１）＋（２）＋（３）＋（４）＝１００質量％である、請求項５に記載の組成物。
【請求項８】
更に、組成物の全質量当たり約１質量％〜約４０質量％の、最大長が１．２７ｃｍ（１／２インチ）のガラス繊維を含む、請求項１に記載の組成物。
【請求項９】
更に、組成物の全質量当たり約１質量％〜約４０質量％の、最大長が１．２７ｃｍ（１／２インチ）のガラス繊維を含む、請求項５に記載の組成物。
【請求項１０】
重合モノマー対フッ素化ポリマーの比が１０：１〜０．５：１である、請求項１に記載の組成物。
【請求項１１】
グラフトコポリマーの熱安定性を改善する為の方法であって、（１）（ａ）α−炭素原子に１〜３個の炭素原子のアルキル基が置換したアクリル酸のエステル及び（ｂ）（ｉ）α−炭素原子に１〜３個の炭素原子のアルキル基が置換したアクリル酸のエステルと（ｉｉ）非置換アクリル酸のエステル又はα−炭素原子に１〜３個の炭素原子のアルキル基が置換したアクリル酸との組合せ、から成る群から選ばれるモノマーをグラフト重合したプロピレンポリマー材料の幹を含むグラフトコポリマーと、
（２）約１質量％〜約２５質量％のフッ素化オレフィンポリマー、
とをブレンドする、
事を含み、重合したモノマー対フッ素化オレフィンポリマーの比が約２５：１〜約０．５：１である事を特徴とする方法。
【請求項１２】
更に、（１）＋（２）と、（３）組成物の全質量当たり約３質量％〜約２５質量％の、（ａ）オレフィンコポリマーゴム、（ｂ）モノアルケニル芳香族炭化水素−共役ジエンブロックコポリマー及び（ｃ）コアーシェルゴムから成る群から選ばれる少なくとも一種のゴム成分とをブレンドする事を含み、（１）＋（２）＋（３）＝１００質量％である、請求項１１に記載の方法。
【請求項１３】
更に、（１）＋（２）と、（４）組成物の全質量当たり約１０質量％〜約６０質量％の、広い分子量分布のプロピレンポリマー材料とをブレンドする事を含み、（１）＋（２）＋（４）＝１００質量％である、請求項１１に記載の方法。
【請求項１４】
更に、（１）（２）及び（３）と、（４）組成物の全質量当たり約１０質量％〜約６０質量％の、広い分子量分布のプロピレンポリマー材料とをブレンドする事を含み、（１）＋（２）＋（３）＋（４）＝１００質量％である、請求項１２に記載の方法。
【請求項１５】
更に、（１）＋（２）と、（５）組成物の全質量当たり約１質量％〜約４０質量％の、最大長が１．２７ｃｍ（１／２インチ）のガラス繊維とをブレンドする事を含み、（１）＋（２）＋（５）＝１００質量％である、請求項１１に記載の方法。
【請求項１６】
更に、（１）（２）及び（３）と、（５）組成物の全質量当たり約１質量％〜約４０質量％の、最大長が１．２７ｃｍ（１／２インチ）のガラス繊維とをブレンドする事を含み、（１）＋（２）＋（３）＋（５）＝１００質量％である、請求項１２に記載の方法。
【発明の詳細な説明】
【０００１】
（発明の分野）
本発明は、ポリオレフィングラフトコポリマーとフッ素化オレフィンポリマーを含む組成物に関する。
（発明の背景）
メタクリレート、メタクリロニトリル及びα−メチルスチレンの様なα−炭素原子に置換基を持つモノマーから造られたポリマーは熱的に不安定であり、２３０℃より高い温度ではそれらの相当するモノマーに解重合する事が知られている。３００℃より上では、ポリ（メチルメタクリレート）（ＰＭＭＡ）は高い転化率（＞９５％）で急速に解重合する。その様なポリマーの一般的な押出し及び成形温度は２００℃〜２９０℃である。それぞれのモノマーに対する顕著な解重合はこの温度範囲で起こり、それによって操作の安全性並びに製品の性質に悪影響を及ぼす。ポリメタクリレート、特に、ＰＭＭＡは市販用途において最も広く使用されているα−置換モノマーのポリマーである。これらのポリマーの用途範囲を広げる為には、それらの熱安定性の改善が重要な意味を持つ。
【０００２】
ＰＭＭＡがグラフトされたプロピレンポリマー材料の幹を含むグラフトコポリマーの製造においては、熱安定性を改善する為に少量の非メタクリレートモノマー、例えば、メチルアクリレート、ブチルアクリレート及びスチレンが、一般的にメチルメタクリレートと共重合される理由は、メチルメタクリレートと一種以上のこれらのモノマーとのグラフトコポリマーは熱に対してより一層安定で、比較的高温でも解重合し難い為である。
然しながら、これらのモノマーの付加はグラフトコポリマーの機械的性質及び分子量並びにグラフト化効率に悪影響を及ぼす。
α−炭素原子に置換基を持つモノマーのポリマーの熱安定性を改善する為にその他の方法が提案されている。例えば、米国特許第６，０４６，２７３号明細書は、α−置換アクリレートのグラフトコポリマーの熱安定性を、プロピレンポリマー材料のグラフトコポリマーの調製の間に１〜３個の炭素原子のアルキル置換アクリル酸とα−置換アクリレートとを共重合する事によって改善する方法を開示している。更に、ＷＯ００／０８０７８は、４−ビニル置換の５〜１２個の炭素原子の環状１−アルケンの存在においてプロピレンポリマー材料の幹にアクリルモノマーを重合させる事によってアクリルグラフトコポリマーの熱安定性を更に改善する為の方法を開示している。
【０００３】
フッ素化ポリマーは、苛酷な化学薬品に対する抵抗性及び、熱、紫外線、高エネルギー放射線及び酸化に対する安定性を特徴とする。フッ素化ポリマーの一種であるポリ弗化ビニリデンは、通常の成形及び押出し装置で容易に加工する事のできる高い誘電率を持つ半結晶材料である。又、ポリ弗化ビニリデンは高い機械的及び衝撃強度、クリープ、疲労及び摩耗抵抗を有する。このポリマーから造られるフィルムは優れた酸素及び湿度バリヤー特性を有する。
フッ素化ポリマーは、性質を改善する為にその他のポリマーとブレンドされる。例えば、米国特許第５，０３４，４６０号明細書は、弗化ビニリデンベースポリマー、フッ素含有ポリマーにアルキルメタクリレートをグラフト重合して形成されたグラフトコポリマー及び少なくとも一種の有機溶剤を含む組成物を開示している。この組成物は、耐候性、化学的安定性、表面潤滑性及び基体への高い接着性を有する被膜を与えると言われている。同様に、米国特許第５，１８８，８７３号明細書は、フルオロポリマーを含まない組成物に比べて改善された光学的性質を持つ製品の製造に採用する事のできる、少なくとも一種のフルオロポリマーと少なくとも一種の低密度ポリエチレンを含むポリオレフィンベースの組成物を開示している。
【０００４】
この様に、グラフトコポリマーの物理的性質を維持しながら、α−炭素原子に置換基を持つ重合アクリルモノマーを含むグラフトコポリマーの熱安定性を増加させる為の方法に対する要求が未だ存在する。
（発明の開示）
本発明の組成物は、
（１）（ａ）α−炭素原子に１〜３個の炭素原子のアルキル基が置換したアクリル酸のエステル及び（ｂ）（ｉ）α−炭素原子に１〜３個の炭素原子のアルキル基が置換したアクリル酸のエステルと（ｉｉ）非置換アクリル酸のエステル又はα−炭素原子に１〜３個の炭素原子のアルキル基が置換したアクリル酸との組合せ、から成る群から選ばれるモノマーをグラフト重合したプロピレンポリマー材料の幹を含むグラフトコポリマーと、
（２）約１質量％〜約２５質量％のフッ素化オレフィンポリマーとを含む組成物であって、重合したモノマー対フッ素化オレフィンポリマーの比が約２５：１〜約０．５：１の組成物である。
【０００５】
又、グラフトコポリマーの熱安定性を改善する為の方法であって、（１）（ａ）α−炭素原子に１〜３個の炭素原子のアルキル基が置換したアクリル酸のエステル及び（ｂ）（ｉ）α−炭素原子に１〜３個の炭素原子のアルキル基が置換したアクリル酸のエステルと（ｉｉ）非置換アクリル酸のエステル又はα−炭素原子に１〜３個の炭素原子のアルキル基が置換したアクリル酸との組合せ、から成る群から選ばれるモノマーをグラフト重合したプロピレンポリマー材料の幹を含むグラフトコポリマーと、
（２）約１質量％〜約２５質量％のフッ素化オレフィンポリマーとをブレンドする事を含み、重合したモノマー対フッ素化オレフィンポリマーの比が約２５：１〜約０．５：１である方法が開示される。
【０００６】
グラフトコポリマーの幹として使用されるプロピレンポリマー材料は、
（ａ）８０よりも大きい、好ましくは約８５〜約９９のアイソタクチック指数を有するプロピレンのホモポリマー、
（ｂ）プロピレンと、エチレン及び４〜１０個の炭素原子のα−オレフィンから成る群から選ばれるオレフィンとのコポリマー（但し、オレフィンがエチレンである時は、最大の重合エチレン含有量は１０質量％、好ましくは約４質量％であり、オレフィンが４〜１０個の炭素原子のα−オレフィンである時は、最大の重合α−オレフィン含有量は２０質量％、好ましくは約１６質量％である）であって、８５よりも大きいアイソタクチック指数を有するコポリマー、
（ｃ）プロピレンと、エチレン及び４〜８個の炭素原子のα−オレフィンから成る群から選ばれる二種類のオレフィンとのターポリマー（但し、最大の重合４〜８個の炭素原子のα−オレフィン含有量は２０質量％、好ましくは約１６質量％であり、エチレンがオレフィンの一種である時は、最大の重合エチレン含有量は５質量％、好ましくは約４質量％である）であって、８５よりも大きいアイソタクチック指数を有するターポリマー、
（ｄ）（ｉ）約１０質量％〜約６０質量％の、８０よりも大きい、好ましくは約８５〜約９８のアイソタクチック指数を有するプロピレンホモポリマー又は（ａ）プロピレンとエチレン、（ｂ）プロピレン、エチレン及び４〜８個の炭素原子のα−オレフィン、及び（ｃ）プロピレンと４〜８個の炭素原子のα−オレフィンから成る群から選ばれるモノマーのコポリマーであって、８５質量％よりも多い、好ましくは約９０質量％〜約９９質量％のプロピレン含有量と８５よりも大きいアイソタクチック指数を有するコポリマー、
（ｉｉ）約５質量％〜約２５質量％、好ましくは約５質量％〜約２０質量％の、エチレンと、プロピレン又は４〜８個の炭素原子のα−オレフィンとのコポリマーであって、周囲温度でキシレンに不溶のコポリマー、及び
（ｉｉｉ）約３０質量％〜約７０質量、好ましくは約２０質量％〜約６５質量％の、（ａ）エチレンとプロピレン（ｂ）エチレン、プロピレン及び４〜８個の炭素原子のα−オレフィン、及び（ｃ）エチレンと４〜８個の炭素原子のα−オレフィンから成る群から選ばれるモノマーの弾性コポリマーであって、任意に、約０．５質量％〜約１０質量％のジエンと７０質量％未満、好ましくは約１０質量％〜約６０質量％、最も好ましくは約１２質量％〜約５５質量％のエチレンとを含み、周囲温度でキシレンに可溶であり、１３５℃でデカヒドロナフタレン中で測定された極限粘度が約１．５〜約４．０ｄｌ／ｇである弾性コポリマーを含むオレフィンポリマー組成物であって、（ｉｉ）と（ｉｉｉ）の量が、全オレフィンポリマー組成物当たり約５０質量％〜約９０質量％であり、（ｉｉ）／（ｉｉｉ）の質量比が０．４未満、好ましくは０．１〜０．３であり、少なくとも二段階での重合によって調製され、１５０Ｍｐａ未満の曲げ弾性率を有するオレフィンポリマー組成物、又は
（ｅ）（ｉ）約１０質量％〜６０質量％、好ましくは約２０質量％〜約５０質量％の、８０よりも大きいアイソタクチック指数を有するプロピレンホモポリマー、又は、（ａ）エチレンとプロピレン、（ｂ）エチレン、プロピレン及び４〜８個の炭素原子のα−オレフィン、及び（ｃ）エチレンと４〜８個の炭素原子のα−オレフィンから成る群から選ばれるモノマーのコポリマーであって、８５質量％よりも多い重合プロピレン含有量と８５よりも大きいアイソタクチック指数を有するコポリマー、（ｉｉ）約２０質量％〜約６０質量％、好ましくは約３０質量％〜約５０質量％の、（ａ）エチレンとプロピレン、（ｂ）エチレン、プロピレン及び４〜８個の炭素原子のα−オレフィン、及び（ｃ）エチレンと４〜８個の炭素原子のα−オレフィンから成る群から選ばれるモノマーの無定形コポリマーであって、任意に、約０．５質量％〜約１０質量％のジエンと７０質量％未満の重合エチレンとを含み、周囲温度でキシレンに可溶である無定形コポリマー、及び
（ｉｉｉ）約３質量％〜約４０質量％、好ましくは約１０質量％〜約２０質量％の、エチレンと、プロピレン又は４〜８個の炭素原子のα−オレフィンとのコポリマーであって、周囲温度でキシレンに不溶のコポリマーとを含む熱可塑性オレフィンであって、１５０ＭＰａより大きく１２００ＭＰａ未満、好ましくは約２００〜約１１００ＭＰａ、最も好ましくは約２００〜約１０００ＭＰａの曲げ弾性率を有する熱可塑性オレフィンである事ができる。
【０００７】
室温又は周囲温度は、〜２５℃である。
（ｄ）及び（ｅ）の調製において有用な４〜８個の炭素原子のα−オレフィンとしては、例えば、ブテン−１、ペンテン−１、ヘキセン−１、４−メチルペンテン−１及びオクテン−１が挙げられる。
ジエンは、存在する場合は、一般的には、ブタジエン、１，４−ヘキサジエン、１，５−ヘキサジエン又はエチリデンノルボルネンである。
プロピレンポリマー材料（ｄ）と（ｅ）は、少なくとも二段階での重合で調製することができる。第一段階では、プロピレン；プロピレンとエチレン；プロピレンとα−オレフィン又はプロピレン、エチレン及びα−オレフィンが重合されて（ｄ）又は（ｅ）の構成成分（ｉ）が形成され、次の段階では、エチレンとプロピレン；エチレンとα−オレフィン又はエチレン、プロピレン及びα−オレフィン、及び任意にジエンの混合物が重合されて（ｄ）又は（ｅ）の構成成分（ｉｉ）及び（ｉｉｉ）が形成される。
【０００８】
重合は、別々の反応器を使用して液相、気相又は液−気相で行う事ができ、全てバッチ又は連続で行う事ができる。例えば、構成成分（ｉ）の重合は希釈剤として液体プロピレンを使用して行う事が可能であり、構成成分（ｉｉ）と（ｉｉｉ）の重合は気相で、プロピレンの部分的な脱気以外の中間段階なしで行う事が可能である。全て気相が好ましい方法である。
プロピレンポリマー材料（ｄ）の調製は、米国特許第５，２１２，２４６号明細書及び第５，４０９，９９２号明細書（参照によってここに導入される）に更に詳細に開示されている。プロピレンポリマー材料（ｅ）の調製は、米国特許第５，３０２，４５４号明細書及び第５，４０９，９９２号明細書（参照によってここに導入される）に更に詳細に開示されている。
プロピレンホモポリマーは好ましいプロピレンポリマー幹材料である。
プロピレンポリマー材料の幹にグラフト重合できるモノマーとしては、（ａ）１〜３個の炭素原子のアルキル基がα−炭素原子に置換したアクリル酸のエステル及び（ｂ）（ｉ）１〜３個の炭素原子のアルキル基がα−炭素原子に置換したアクリル酸のエステルと（ｉｉ）非置換アクリル酸のエステル又は１〜３個の炭素原子のアルキル基がα−炭素原子に置換したアクリル酸との組合せが挙げられる。メタクリル酸が好ましい置換アクリル酸である。適当なエステルとしては、例えば、メチル、エチル、ブチル、ベンジル、フェニルエチル、フェノキシエチル、エポキシプロピル及びヒドロキシプロピルエステルが挙げられる。１〜４個の炭素原子のアルカノールのエステルが好ましい。メチルメタクリレートは、置換アクリル酸の最も好ましいエステルである。３個の炭素原子のアルキル基は直鎖又は分岐である事ができる。
【０００９】
重合できるモノマーの合計量は、プロピレンポリマー材料の１００部当たり約２０〜約１５０部、好ましくは約３０〜約９５部である。
グラフトコポリマーは、様々な方法で造ることができる。その方法の一つとして、過酸化物又は遊離基重合開始剤であるその他の化学的化合物での処理により、又は、高エネルギーイオン化放射線での照射によりプロピレンポリマー材料上に活性グラフト部位を形成する事が挙げられる。化学的或いは照射処理の結果としてポリマー中に生成された遊離基はポリマー上に活性グラフト部位を形成し、その部位においてモノマーの重合を開始する。過酸化物開始グラフト化方法により製造されたグラフトコポリマーが好ましい。
【００１０】
グラフト重合中に、モノマーも重合して或量の遊離の、即ちグラフトされていないホモポリマー又はコポリマーを形成する。グラフトコポリマーの形態は、プロピレンポリマー材料が連続又はマトリックス相であり、重合したモノマー、即ちグラフトしたものとしないものが分散相である様な形態である。
プロピレンポリマーと遊離基重合開始剤、例えば、有機過酸化物及びビニルモノマーとを接触させる事によるグラフトコポリマーの調製は、米国特許第５，１４０，０７４号明細書（参照によってここに導入される）に更に詳細に開示されている。オレフィンポリマーを照射し、次いでビニルモノマーで処理する事によるグラフトコポリマーの調製は、米国特許第５，４１１，９９４号明細書（参照によってここに導入される）に更に詳細に開示されている。
【００１１】
本発明の組成物で使用できるフッ素化オレフィンポリマーとしては、例えば、ポリ弗化ビニリデン（ＰＶＤＦ）、ポリヘキサフルオロプロピレン、フッ素化エチレン／プロピレンコポリマー、ポリクロロトリフルオロエチレン及びパーフルオロアルコキシフルオロカーボン樹脂が挙げられるが、ＰＶＤＦが好ましい。
フッ素化オレフィンポリマーは約１質量％〜約２５質量％の量で存在し、重合モノマー対フッ素化オレフィンポリマーの比は約２５：１〜約０．５：１、好ましくは１０：１〜０．５：１である。
グラフトコポリマーを特定の量のフッ素化ポリオレフィンとブレンドすると、フッ素化ポリオレフィンの無いグラフトコポリマーに比べてグラフトコポリマーの熱安定性と酸素バリヤー性が改善される。
【００１２】
本発明のグラフトコポリマーを含む組成物は、（ｉ）オレフィンコポリマーゴム、（ｉｉ）モノアルケニル芳香族炭化水素−共役ジエンブロックコポリマー及び（ｉｉｉ）コア−シェルゴムからなる群から選ばれる一種以上のゴム成分の添加によって容易に衝撃強度を変える事ができる。これらのゴム成分は酸又は酸無水物官能を持つことが出来、或いは、これらの官能基のないものである事もできる。好ましいゴム成分は（ｉ）及び（ｉｉ）であり、単独又は組合せのいずれかである。
適当なオレフィンコポリマーゴムとしては、例えば、エチレン／プロピレンモノマーゴム（ＥＰＭ）、エチレン／オクテン−１及びエチレン／ブテン−１ゴムの様な飽和オレフィンコポリマーゴム、及びエチレン／プロピレン／ジエンモノマーゴム（ＥＰＤＭ）の様な不飽和オレフィンターポリマーゴムが挙げられる。好ましいオレフィンコポリマーゴムは、エチレン／プロピレン、エチレン／ブテン−１及びエチレン／オクテン−１コポリマーである。オレフィンポリマーゴムはチグラー−ナッタ又はメタロセン触媒で製造できる。
【００１３】
モノアルケニル芳香族炭化水素−共役ジエンブロックコポリマーは、Ａ−Ｂ（又は２ブロック）構造、線状Ａ−Ｂ−Ａ（又は３ブロック）構造、放射状（Ａ−Ｂ）ｎタイプ（ｎは３〜２０％である）、又はこれらの構造又はタイプの組合せである事ができる（ここで、各Ａブロックはモノアルケニル芳香族炭化水素ポリマーブロックであり、各Ｂブロックは不飽和ゴムブロックである）。このタイプのコポリマーの様々なグレードが市販されている。このグレードは、構造、中央と末端ブロックの分子量及びモノアルケニル芳香族炭化水素対ゴムの比において異なる。ブロックコポリマーは、又、水素添加ができる。一般的なモノアルケニル芳香族炭化水素モノマーは、スチレン、環置換の１〜４個の炭素原子の直鎖又は分岐のアルキルスチレン及びビニルトルエンである。スチレンが好ましい。適当な共役ジエンとしては、例えば、ブタジエン及びイソプレンが挙げられる。好ましいブロックコポリマーは水素化スチレン／エチレン−ブテン／スチレン３ブロックコポリマーである。
【００１４】
ブロックコポリマーの重量平均分子量（Ｍｗ）は、約４５，０００〜約２６０，０００ｇ／モルの範囲であり、約５０，０００〜約１２５，０００ｇ／モルの範囲の平均分子量は、衝撃強度及び剛性が最高に調和した組成物を造るので好ましい。又、不飽和及び飽和ゴムブロックを有するブロックコポリマーが使用できるが、それらを含む組成物の衝撃／剛性バランスを考慮すると、飽和ゴムブロックを有するコポリマーが好ましい。ブロックコポリマーにおけるモノアルケニル芳香族炭化水素対共役ジエンゴムの質量比は、約５／９５〜約５０／５０、好ましくは約１０／９０〜約４０／６０である。
コア−シェルゴム成分は、相溶性シェル、通常はガラス状ポリマー又はコポリマーによって周りを囲まれた架橋ゴム相の小さな粒子を含む。コアは、一般的には、ブタジエン又はイソプレンの様なジエンゴム、或いはアクリレートである。シェルは、一般的には、スチレン、メチルメタクリレート及びアクリロニトリルから選ばれる二種以上のモノマーのポリマーである。
【００１５】
適当な衝撃変性剤としては、例えば、デュポンダウエラストマー社から市販されている、エンゲージ８１００、８１５０及び８２００（エチレン／オクテン−１コポリマー）；マイル社のポリサールゴム部門から市販されている、ＥＰＭ３０６Ｐ（ランダムエチレン／プロピレンコポリマー）；シェル化学社から市販されている、クラトンＧ１６５２（スチレン／エチレン−ブテン／スチレン３ブロックコポリマー）；エクソン化学社から市販されている、エグザクト（エチレン／ブテン−１コポリマー）及びバーゼルＵＳＡ社から市販されている、ＫＳ０８０及びＫＳ３５０（異相オレフィンポリマー）が挙げられる。
衝撃変性剤は、使用される場合は、組成物の全質量当たり約２質量〜約３０質量％、好ましくは約５質量％〜約１５質量％の量で使用される。
【００１６】
又、組成物は広範囲の分子量分布（Ｍｗ／Ｍｎ又はＭＷＤ）（ここで、Ｍｗは重量平均分子量であり、Ｍｎは数平均分子量である）のプロピレンポリマー材料（ＢＭＷＤ−ＰＰ）を含む事ができる。ＢＭＷＤ−ＰＰは、約５〜約６０、好ましくは約５〜約４０のＭｗ／Ｍｎと、約０．５〜約５０、好ましくは約１〜約３０ｇ／１０分のメルトインデックス（ＭＦＲ）を有し、キシレンに２５℃で９４％以上、好ましくは９６％以上、最も好ましくは９８％以上が不溶である。広範な分子量分布を有するプロピレンポリマー材料は、広範囲の分子量分布を有するプロピレンのホモポリマー又はエチレン／プロピレンゴムで衝撃強度が変性されたプロピレンのホモポリマーである事ができる。
【００１７】
ＢＭＷＤ−ＰＰは、活性形態のハロゲン化マグネシウムに担持されたチーグラー−ナッタ触媒の存在下で少なくとも二段階の順次重合によって調製できる。重合工程は別々であって且つ連続の段階で生起し、それぞれの段階において、重合は、生成されたポリマーと先の段階からやってくる触媒の存在下で起こる。
重合工程は、公知の方法によるバッチ又は連続形式で、不活性希釈剤の存在下又は不存在下で液相で、又は、気相で、或いは、液−気相で、好ましくは気相で行う事ができる。ＢＭＷＤ−ＰＰの調製は米国特許第５，２８６，７９１号明細書（参照によってここに導入される）に更に詳細に開示されている。
ＢＭＷＤ−ＰＰが使用される場合は、組成物の全質量当たり約１０質量％〜約６０質量％、好ましくは約２０質量％〜約５０質量％の量で使用される。
【００１８】
充填剤及び強化剤の様なその他の添加剤、例えば、カーボンブラック及び細断されたガラス繊維並びに炭酸カルシウム、タルク及びマイカの様な無機粉末、顔料、スリップ剤、ワックス、オイル、粘着防止剤及び耐酸化剤も存在できる。使用される場合は、ガラス繊維の量は、組成物の全質量当たり約１〜４０質量％、好ましくは約１０〜４０質量％である。ガラス繊維は、好ましくは、１．２７ｃｍ（１／２インチ）の最大長さを有する。ガラス繊維が使用される場合、ゴム成分は一般的に加工性の改善の為に存在する。
カップリング剤は一般的にガラス繊維と一緒に使用される。カップリング剤は、例えば、アクリル酸、メタクリル酸、マレイン酸、フマール酸、イタコン酸、エンドシクロ（２，２，１）−５−ヘプテン−２，３−カルボン酸及びシス−４−シクロヘキサン−１，２−カルボン酸、及びそれらの無水物、エステル、アミド及びアミンの様なα，β−不飽和カルボン酸又は脂環式カルボン酸及びその誘導体で変性されたポリプロピレンである事ができる。無水マレイン酸又はマレイン酸の様々な量で変性されたポリプロピレンが好ましく、例えば、イーストマン化学社及びアリステック化学社から市販されている。変性されたポリプロピレンは、一般に、変性ポリマーの全質量当たり約０．２質量％〜約１０質量％のマレイン酸又は無水マレイン酸を含む。カップリング剤を使用する場合は、カップリング剤は組成物の全質量当たり約０．２質量％〜約４質量％、好ましくは約０．５質量％〜約２質量％の量で使用される。
本発明の組成物は、成分を、通常の混合装置、即ち、単軸又は二軸スクリュー押出機、バンバリーミキサー、又は、その他の通常の溶融体配合装置で機械的にブレンドすることによって調製される。そこで組成物の成分が混合される順序は臨界的ではない。
【００１９】
本発明の組成物は、熱成形、射出成形、シート押出し、プロファイル押出し及びブロー成形を含む、当該技術分野において公知の方法によって有用な製品に形成できる。
成形した試験片を評価する為に使用した試験法は、
2004537633.tif 000002
極限粘度は、１３５℃で、デカヒドロナフタレン中で測定された。
分子量測定はゲル浸透クロマトグラフィーで行われた。
【００２０】
アイソタクチック指数は、キシレンに不溶のオレフィンポリマーの割合として定義される。室温でキシレンに可溶のオレフィンポリマーの質量割合は、攪拌機付の容器中で２．５ｇのポリマーを室温で２５０ｍｌのキシレンに溶解し、２０分間攪拌しながら１３５℃に加熱する事によって決められる。溶液を、攪拌を続けながら２５℃に冷却し、次いで、攪拌なしで３０分間放置し固形分を沈降させる。この固形分をろ紙で濾過し、残った溶液を窒素流中で処理して蒸発させ、固体残さを８０℃で真空乾燥して一定の質量とする。室温でキシレンに不溶のポリマーの質量％がポリマーのアイソタクチック指数である。
【００２１】
全ての熱老化試験は１５０℃で行われた。表において、その完全な状態を失い試験できなくなったサンプルは「不合格」と記される。
全ての％及び部は、特に指示がない限り本明細書では質量である。
【００２２】
【実施例】
実施例１〜６及び比較例７〜８
これらの例は、本発明の組成物の調製方法、比較材料及び得られる組成物を開示するものである。
２３０℃、２．１６ｋｇで８〜１０ｇ／１０分のメルトインデックスを有し、室温で９６．５％がキシレン不溶の球状のプロピレンホモポリマーがプロピレンポリマー材料幹として使用された。
モノマー（モノマーの全質量当たり９５．６％のＭＭＡと４．４％のＭｅＡｃ）を、先に開示した過酸化物開始グラフト重合法を使用して、１１４〜１１５℃の重合温度で、プロピレンホモポリマー幹にグラフト重合させた。グラフトコポリマー１（表１参照）に対しては、プロピレンホモポリマー１００部当たり５０質量部のモノマーが添加された。エルフアトケム社から市販されているルパーソルＰＭＳ（ミネラルスピリット中の５０％ｔ−ブチルペルオキシ−２−エチルヘキサノエート）が過酸化物開始剤として使用された。モノマーは、１ｐｐｈ／分の割合で５０分間供給された。１２０のモノマー対開始剤モル比が使用された。モノマーの添加後、窒素パージの下で温度を１２０分間１４０℃に上昇させて生成物中の未反応ＭＭＡの量を＜５００ｐｐｍとした。
【００２３】
グラフトコポリマー２（表１参照）は、プロピレンホモポリマー１００部当たり９５質量部のモノマーが添加された以外は同じ方法で製造された。グラフトコポリマー１の調製におけるのと同じ開始剤及びモノマー対開始剤比が使用された。モノマーは１ｐｐｈ／分の割合で９５分間供給された。モノマーの添加後、窒素パージの下で温度を６０〜１２０分間１４０℃に上昇させて生成物中の未反応ＭＭＡの量を＜５００ｐｐｍとした。
二種類のゴムの内の一種類が添加された。ゴム１（表１参照）はエンゲージ８１００（２４％の重合オクテン−１を含むエチレン／オクテン−１コポリマー）であった。ゴム２はエンゲージ８１５０（２５％の重合オクテン−１を含むエチレン／オクテン−１コポリマー）であった。両方共、デュポンダウエラストマー社から市販されている。
【００２４】
二種類のフッ素化オレフィンポリマーの内の一種類が添加された。ＰＶＤＦ１（表１参照）は、ハイラル４６０（１５８℃の融点を有するポリ弗化ビニリデン）であった。ＰＶＤＦ２（表１参照）はハイラルＭＰ−２０（１６７℃の融点を有するポリ弗化ビニリデン）であった。両方共、オウシモンＵＳＡ社（Ａｕｓｉｍｏｎｔ ＵＳＡ， Ｉｎｃ．）から市販されている。
０．４％の炭酸カルシウム及び０．２％のイルガノックスＢ−２２５（耐酸化剤）、１部のイルガノックス１０１０（安定剤）と１部のイルガフォス（亜燐酸エステル安定剤）のブレンド（両方共にチバスペシャリティー社から市販されている）が表１の組成のそれぞれに添加された。
ＰＭＭＡ（ｗｔ．％）は、最終ブレンド中のＰＭＭＡの質量割合を表す。ＰＭＭＡ／ＰＶＤＦは、最終ブレンド中のＰＭＭＡ対ＰＶＤＦの比である。
【００２５】
実施例及び比較例の成分は、３０ｍｍのライスツリッツ二軸スクリュー押出機で、温度２２０℃、スクリュー速度３００ｒｐｍ及び１１．２５ｋｇ（２５ｌｂ）／時間の押出量で配合されペレット化された。
ＡＳＴＭ試験棒は５オンスのバッテンフェルト成形機で成形されて物性試験に供された。その他の試験棒は、通常のオーブン中で１５０℃の熱老化に掛けられた。引張り試験は、インストロン試験機を使用して、１５０時間、３００時間及び５００時間後に行われた。
結果は表１に示される。データは、フッ素化オレフィンポリマーを含まない比較例の試験片に比べて、実施例の試験片では改善された熱安定性を示した。
【００２６】
【表１】
2004537633.tif 000003
【００２７】
実施例９〜１３及び比較例１４
これらの例は、本発明のその他の組成物及び比較組成物の調製を記述するものである。
これらの例で使用されたグラフトコポリマーは実施例４のグラフトコポリマー２と同じものである。
これらの例で使用されたフッ素化オレフィンポリマーは実施例１〜６のＰＶＤＦ２と同じものである。
これらの例で使用されたゴムは実施例４のゴム２と同じものである。
これらの例で使用された広範囲の分子量のプロピレンホモポリマーは、２０ｇ／１０分のＭＦＲと、７〜８のＭＷＤを有し、バーゼルＵＳＡ社から市販されている。
この例で使用された中和剤はパティオニック１２４０（乳酸から誘導された変性カルシウム塩）である。パティオニック１２４０は、アメリカンイングレディエント社のパトコポリマーアディティブ部門から市販されている。
【００２８】
これらの例で使用された安定剤はイルガノックスＬＣ２０ＦＦ（イルガノックス１０１０（ヒンダードフェノール系耐酸化剤）とイルガフォス１２安定剤（加水分解に安定な亜燐酸エステル）との５０／５０のブレンド）であった。イルガノックスＬＣ２０ＦＦ安定剤は、チバスペシャリティー化学社から市販されている。
組成物及び試験片は実施例１〜６に記載された方法と同じ方法で造られた。
結果は表２に示される。データは、フッ素化オレフィンポリマーを含む試験片の物性は、１５０℃で５００時間のオーブン老化後においても保持される事を示す。
【００２９】
【表２】
2004537633.tif 000004
【００３０】
実施例１５及び１６
これらの実施例は本発明のガラス繊維強化組成物の調製を記述する。
これらの実施例で使用されたグラフトコポリマーは実施例４のグラフトコポリマー２と同じものである。
これらの実施例で使用されたフッ素化オレフィンポリマーは実施例４のＰＶＤＦ２と同じものである。
これらの実施例で使用されたゴムは実施例４のゴム２と同じものである。
これらの実施例で使用された広範囲の分子量のプロピレンホモポリマーは、１ｇ／１０分のＭＦＲと、〜１．５％のキシレン溶解と、〜５のＭｗ／Ｍｎを有し、バーゼルＵＳＡ社から市販されている。
【００３１】
パティオニック１２４０中和剤とイルガノックスＬＣ２０ＦＦ安定剤は実施例９〜１３に開示されている。
ヒンダードアミン安定剤としてチヌビン３２８、チヌビン７７０及びチマソルブ１１９がこれらの実施例の組成物に添加された。安定剤は全てチバスペシャリティー化学社から市販されている。
これらの実施例で使用されたガラス繊維は、直径１０μｍで、長さが３．１７５ｍｍ（１／８″）で、アミノシランカップリング剤で被覆されたＰＰＧ３７９３であった。添加量は全組成物１００部に対してガラス繊維３５部であった。ＰＰＧ３７９３は、ＰＰＧ社から市販されている。
【００３２】
この実施例で使用されたカップリング剤は、ユナイトＭＰ１０００（無水マレイン酸がグラフトされたポリプロピレン）で、アリステック化学社から市販されている。
組成物及び試験片は実施例１〜６に記載の方法と同じ方法で調製された。
結果は表３に示される。データは、フッ素化オレフィンポリマーを含む試験片の引張り強度の減少が、フッ素化オレフィンポリマーを含まない試験片よりも少ないことを示す。
【００３３】
【表３】
2004537633.tif 000005
【００３４】
実施例１７〜１９及び比較例２０〜２１
これらの例は、本発明のオレフィン組成物及び比較組成物のフィルムの調製を記述する。
これらの実施例で使用されたグラフトコポリマー及びフッ素化オレフィンポリマーは実施例４で使用されたものと同じものである。
これらの実施例で使用されたゴムは実施例４のゴム２と同じものである。
これらの実施例で使用された広範囲の分子量のプロピレンホモポリマー、中和剤及び安定剤は、実施例９で使用されたものと同じものである。
【００３５】
ＰＰと表記されているプロピレンホモポリマーは、４ｇ／１０分のＭＦＲを有し、バーゼルＵＳＡ社から市販されている。
組成物は、実施例１〜６に記載された方法と同じ方法で配合された。
ポリマーペレットは、〜０．６３５ｍｍ（〜２５ミル）厚のシート押出しに使用され、そのシートから５０．８ｍｍｘ５０．８ｍｍ（２″ｘ２″）の平板を切り出した。この平板を、Ｔ．Ｍ．ロング装置（Ｔ．Ｍ． Ｌｏｎｇ ｅｑｕｉｐｍｅｎｔ）にクランプで確保した。このサンプルを１４５〜１６０℃に加熱し、両方向に５／１の伸張比で二軸で伸張した。
このサンプルの組成及びフィルムの性質は表４に示される。データは、フッ素化オレフィンポリマーを含む本発明の組成物で作られたフィルムの酸素透過率が、フッ素化オレフィンポリマーを含まない組成物よりも少なくとも１８％は少ない事を示す。
【００３６】
【表４】
2004537633.tif 000006
【００３７】
ここに記載された本発明のその他の特徴、利点及び実施態様は、先の開示を読むことによって当業者には容易に明らかとなるであろう。この点については、本発明の特定の実施態様は極めて詳細に記述されているが、これらの実施態様の変動並びに変更は、記述され且つ請求されている発明の精神及び範囲から逸脱する事なしに行う事ができる。
【国際公開パンフレット】
2004537633.tif 000007
2004537633.tif 000008
2004537633.tif 000009
2004537633.tif 000010
2004537633.tif 000011
2004537633.tif 000012
2004537633.tif 000013
2004537633.tif 000014
2004537633.tif 000015
2004537633.tif 000016
2004537633.tif 000017
2004537633.tif 000018
2004537633.tif 000019
2004537633.tif 000020
2004537633.tif 000021
2004537633.tif 000022
2004537633.tif 000023
2004537633.tif 000024
2004537633.tif 000025
2004537633.tif 000026
2004537633.tif 000027
2004537633.tif 000028
2004537633.tif 000029
【国際調査報告】
2004537633.tif 000030
2004537633.tif 000031